(57)【要約】複数成分装置中の成分からコーティング組成物のための少なくとも二つの非類似成分を選ぶこと（ここで、該複数成分装置は、Ａ．少なくとも一つのバインダー成分、Ｂ．少なくとも一つの硬化剤成分、及びＣ．その類似成分Ａ又はＢとは異なる反応性を有するところの、バインダー又は硬化剤であるところの少なくとも一つの成分を有する）、コーティング組成物の少なくとも二つの非類似成分のための混合比を選ぶこと、並びにコーティング組成物の成分を混合すると共にそれを施与することを含み、これにより、該複数成分装置中の成分から種々の性質を持つ複数のコーティング組成物が製造され得かつ施与され得るところの、複数成分装置を使用してコーティング組成物を製造しかつ施与する方法。【特許請求の範囲】
【請求項１】
複数成分装置中の成分からコーティング組成物のための少なくとも二つの非類似成分を選ぶこと（ここで、該複数成分装置は、
Ａ．  少なくとも一つのバインダー成分、
Ｂ．  少なくとも一つの硬化剤成分、及び
Ｃ．  その類似成分Ａ又はＢとは異なる反応性を有するところの、バインダー又は硬化剤であるところの少なくとも一つの成分
を有する）、
コーティング組成物の少なくとも二つの非類似成分のための混合比を選ぶこと、並びに
該複数成分装置により、コーティング組成物の成分を混合しかつ該コーティング組成物を施与すること
を含み、
これにより、該複数成分装置中の成分から種々の性質を持つ複数のコーティング組成物が製造され得かつ施与され得るところの、複数成分装置を使用してコーティング組成物を製造しかつ施与する方法。
【請求項２】
１５．６〜７１．１℃（６０〜１６０°Ｆ）においてコーティング組成物を乾燥することを更に含むところの請求項１記載の方法。
【請求項３】
成分Ａがバインダーであり、かつ成分Ｂがゆっくりとした反応性を持つ硬化剤であり、かつ成分Ｃが速い反応性を持つ硬化剤であるところの請求項１記載の方法。
【請求項４】
成分Ａがヒドロキシル官能性のバインダーであり、かつ成分Ｂ及びＣがイソシアネート官能性の硬化剤であるところの請求項３記載の方法。
【請求項５】
該共用される成分の体積パーセントが５〜９５％であるように混合比が選ばれるところの請求項４記載の方法。
【請求項６】
該共用される成分の体積パーセントが１０〜９０％であるように混合比が選ばれるところの請求項５記載の方法。
【請求項７】
基材が車両表面パネルであり、該コーティング組成物が該パネルに外部用コーティングとして施与されるようにプライマーを含み、ここで、バインダー（共用成分）を含む第一成分（Ａ）があり、かつ第二成分（Ｂ）及び第三成分（Ｃ）の少なくとも一つがあり、（Ｂ）はサンディング硬化剤を含みかつ（Ｃ）はウェットインウェット硬化剤を含み、Ａ対Ｂ＋Ｃの体積比が１００：８０〜１００：６０の範囲であるところの請求項１記載の方法。
【請求項８】
成分Ｃがその類似成分Ａ又はＢとは異なる反応性を有するバインダーであり、かつ成分Ｄがその類似成分Ａ又はＢとは異なる反応性を有する硬化剤であるように成分Ｄを更に含むところの請求項１記載の方法。
【発明の詳細な説明】
【０００１】
【発明の属する技術分野】
本発明は、動的な複数成分の混合のための方法に関し、かつより詳細には、個々の成分を交換する必要なしに、種々の施与のために必要な順応性を提供するところの、基材を仕上げるための即時施与用の成分を混合するための動的方法に関する。
【０００２】
【従来の技術】
自動車産業において、上塗りとしての基材へのコーティング物質の施与は典型的には多数の成分を混合した製品である。通常、二成分系において、第一成分はバインダーであろうし、かつ第二成分は、バインダーと反応して基材上で上塗りを形成し得る硬化剤であろう。該成分の適切な混合比は、基材上に上塗りされた製品の要求により決定される。より詳細には、得られた上塗りの乾燥時間及び性質は、硬化剤とバインダーとの反応性により決定され得る。現在、この混合は通常、混合比及び一様な混合の変動し得る程度において誤差を生じさせるところの手作業により実行される。
【０００３】
自動車産業において基材にコーティング物質を施与することに関して直面する一つの問題は、夫々の施与のために変化するニーズである。例えば、完全な車両にコーティング物質を施与するとき、高品質仕上げが要求され、それは通常また、より長い硬化時間を必要とする。一方、もし、サイドパネル又はバンパーのような目立たない部品のみが被覆されるべきなら、そのような高品質仕上げは常には最重要性ではなく、かつ作業のために要求される時間を最小にするためにより短い硬化時間が最適である。
【０００４】
可変の硬化時間が、複合的な、バインダー、硬化剤及び／又は希釈剤の組み合わせを使用することにより実際に得られる。夫々の組み合わせは個々に混合されなければならず、そしてそれは多量の物質損失を生じさせかつ時間を浪費する。
【０００５】
更に、該産業において入手し得る二成分装置は今日、ただ一つの組み合わせ及びただ一つの施与作業にユーザーを制限する。
【０００６】
成分が三つの異なる成分、例えば、バインダー、硬化剤及び希釈剤であるところの三つ以上の成分系においてさえ、作業のニーズに依存して成分の反応性を変えることができない。それ故、一組の成分による一つのタイプの施与を達成する能力のみを有することに関しての制限がなお存在する。より詳細には、現在入手し得るところの複数成分スプレー装置は通常、自動車再仕上げ産業に利用されていない。何故ならば、物質又は時間節約に関する利点が最小であり、かつそのような装置を役立たせるために工場が必要とする大きな資本投資に匹敵しなかったからである。
【０００７】
また、該装置及び該装置に使用される塗料製品は、種々の修理の多数の異なる要求に適合できなかった。現在、複数成分コーティング組成物を混合するための装置があるけれども（例えば、米国特許第５，４２５，９６８号明細書、ドイツ国特許出願公開第２９１４６８４号公報、欧州特許出願公開第０３１１７９２号公報、欧州特許出願公開第０４７８９４４号公報、及び英国特許第１３１３１８２公報参照）、これらの装置の夫々は固定された混合比のみを提供する。もし、この混合比が変えられなければならないなら、該装置は取り外され又は機械的に調節されなければならない。これは時間を浪費し、かつ正確に繰り返されることができない。開示されている装置のそのような制限は、自動車産業において、達成されるべき作業が一定のままであるところの施与にこれらの有用性を制限する。
【０００８】
混合比が電子的に監視され及び／又は変えられるところの入手可能な装置がまた存在する。米国特許第４，０１９，６５３号明細書はそのような装置を開示し、ここで、制御ユニットは、所望の流量比を表す前もって調整された信号を受け取り、夫々の配管からの流量信号を監視し、実際の比を計算し、それを所望の比と比較し、そして一つの接続配管における制御可能弁を調節して流量に作用し、そしてそれにより、所望の比を達成する。しかし、スプレーガンの引金が作動された後の予め決定された時間、最初の瞬間流量信号が不安定であり得、ゆっくりであり得、かつ信頼できなくあり得る故に、流量情報は制御弁から連絡を絶たれる。
【０００９】
欧州特許出願公開第０３００９０２号公報は、引金により操作される手動で制御される空気式スプレーを含む他の装置を開示している。圧縮空気の流量は、引金の位置により変えられる。二つの成分の流量は、空気流れ情報により与えられた信号により調節される。
【００１０】
少なくとも二つの投入装置、空気補助スプレーガン、及び制御機器を有する、複数成分コーティング組成物を施与するための装置がまた公知である。そしてそれにより、異なる成分が混合されかつ基材に施与される。国際特許出願公開第９８／４１３１６号公報を参照せよ。
【００１１】
製造のための最近の傾向は、バインダー、硬化剤及び希釈剤を収容するために２成分から３成分の装置を作動することにある。そのような３成分システム中、現在、いずれもＧｒａｃｏ製のＶａｌｕｅＭｉｘ（出願された米国特許出願）及びＰ−ＭｉｘＩＩ−３ｋが入手可能である。
【００１２】
上記の装置は、産業の多くのニーズ、短いポットライフを持つコーティング組成物の使用、及び産業において理解されるであろうところの他の利点のために利用し得る連続的に変え得る混合比を含むところの本発明の方法の利点を有していない。従って、本発明の方法による複数成分装置（ｐｌｕｒａｌ  ｃｏｍｐｏｎｅｎｔ  ａｐｐａｒａｔｕｓ）の使用は、非常に短いポットライフ、例えば、１分間以下を有するところの複数成分コーティング組成物を使用することを可能にする。それはまた、正確に再現可能なコーティング組成物、他の混合比への迅速な移行、物質のより少しの使用、より少ない化学物質の廃棄、及びより高い生産性をもたらす。
【００１３】
反応性成分が使用されるとき、特性、例えば、ポットライフ及び乾燥時間は成分の反応性に依存する。例えば、バインダー及び硬化剤は、該バインダー及び硬化剤が触媒の存在下にのみ相互作用するとき、一つの成分及びもう一つの触媒中に存在され得る。
【００１４】
本発明の上記の方法のための一つの特定の適用は再仕上げ産業におけるものである。基材にコーティング組成物を施与するための慣用の再仕上げ方法は、いくつかの明から点において制限されている。典型的には、コーティング組成物の成分は手で混合される。ひとたび混合されると、該組成物は、ある時間内、即ち、そのポットライフの間に使用されなければならない。ここでポットライフは、混合物がスプレーするために適切である時間として定義される。より詳細には、ポットライフは、オペレーターが、混合された成分の粘度上昇のために取り扱いの容易性において認識し得る困難性を認識し得るところの点である。
【００１５】
クリアコート、ベースコート、プライマー、及びフィラーのようなコーティングのための自動車産業において、本発明の方法はとりわけ、大型輸送車両、例えば、汽車、バス、及び航空機の仕上のために有用である。該方法はまた、自動車を修理するために再仕上げ産業、とりわけ、ボディー工場に適切である。特定の適用のために必要なコーティング組成物の量に依存して、本発明の方法において使用される比は拡大又は縮小され得る。
【００１６】
加えて、成分の手による混合はしばしば大量の廃棄物をもたらす。同一のコーティング組成物を２回正確に製造することがまた不可能である。従って、基材をスプレーするために十分なコーティング組成物があるであろうことを保証するために、大量のコーティング組成物がスプレー前に製造される。従って、ある量のコーティング組成物が常に、スプレー後に残されるであろうし、かつ組成物がひとたび混合されると、ポットライフが該組成物について比較的短い故に、それは任意の他の適用のために使用されることができない。それ故、残ったコーティング組成物は化学廃棄物として廃棄されるであろう。
【００１７】
【発明が解決しようとする課題】
上記の点において、複数成分コーティング組成物を施与するための改善された方法の必要性がある。
【００１８】
【課題を解決するための手段】
本発明は、３成分以上の複数成分装置によりコーティング組成物を混合するために方法に関し、ここで、異なる性質を有する多数のコーティング組成物が混合され得、かつ該複数成分装置中の成分を変えることなしに施与され得、かつより詳細には、基材を仕上げるために即座に施与するための成分を混合する方法に関する。
【００１９】
【発明の実施の形態】
例えば、成分比を変えることにより、基材に提供されるコーティング組成物を施与するための成分の混合を変え得る方法を使用することにより、産業の多くのニーズが、コーティング組成物のために使用される複数成分装置を「解体すること」及び／又はコーティング組成物のための成分を交換することなしに満たされ得る。
【００２０】
複数成分装置中の成分からコーティング組成物のための少なくとも二つの非類似の成分を選ぶこと（ここで、該複数成分装置は、少なくとも一つのバインダー成分、少なくとも一つの硬化剤成分、及びその類似成分Ａ又はＢとは異なる反応性を有するところの、バインダー又は硬化剤であるところの少なくとも一つの成分を有する）、コーティング組成物の少なくとも二つの非類似成分のための混合比を選ぶこと、並びにコーティング組成物の成分を混合すると共に、それを基材に施与することを含み、これにより、該複数成分装置中の成分から種々の性質を持つ複数のコーティング組成物が製造され得かつ施与され得るところの、複数成分装置を使用してコーティング組成物を製造しかつ施与する方法である。そのような非類似成分は、例えば、バインダーと硬化剤である。
【００２１】
少なくとも三つの成分を混合する能力を有する公知の複数成分装置を使用して、利用可能なコーティング組成物の順応性が、コーティング組成物の反応性成分の混合比を変えることにより達成され得る。より詳細には、三つの成分を有する複数成分系を使用して、夫々が異なる反応性を有するところの二つの類似成分（例えば、二つの硬化剤）が、種々のコーティング組成物の製造を可能にするであろうところの一つの共用成分（例えば、バインダー）と一緒に利用されるであろう。
【００２２】
自動車再仕上げ産業において、例えば、硬化剤又はバインダーを交換しなければならないことなしに最終製品の夫々が特定の作業のニーズを満たすような共用のポリマー状バインダー（樹脂）に比例して、コーティング物質のためのゆっくりとした（硬化時間の）硬化剤と、コーティング物質のための速い（硬化時間の）硬化剤の比を変えることにより、多様性が達成され得る。得られるコーティング要求は、例えば、速い硬化、よりゆっくりとした硬化、及びより高い品質の仕上がりである。共用の硬化剤と一緒に、硬化時間の異なるところの二つの異なるポリマー状バインダー（樹脂）を有することにより同一タイプの多様性が達成され得る。
【００２３】
本発明の方法において、同一タイプの化学官能性を有するが、少なくとも一つの共用成分に対する反応性の相違を持つ少なくとも二つの類似成分がある。第一の二つの成分の夫々は、性能、例えば、乾燥時間及び外観に最大の相違を与えるために共用成分のみと一緒にされ得る。あるいは、共用成分と一定の比率で混合された、二つの類似成分の複合の組み合せが、特定の適用のためのユーザーの要求に依存して種々の性能を与えるであろう。そのような性能は、共用成分と類似成分の夫々との単独の組み合わせとの間の範囲にあるであろう。
【００２４】
例えば、３成分法において、複数装置が、一つの共用のバインダー及び異なる反応性を夫々有する二つの類似の硬化剤を有することができる。従って、もし、適用が、コーティング物質のための速い硬化時間を要求するなら、共用のバインダー成分は、高い反応性の（速い）硬化剤（非類似成分）とのみ混合され、そして基材に即座に施与されるであろう。（即ち、該三つの成分の二つのみが混合されるであろう。）従って、もし、次の施与が、多分、仕上がりの品質を改善するために、コーティング物質のための最初の施与より僅かによりゆっくりであるところの硬化速度を要求するなら、硬化剤は、バインダーと、高い反応性の硬化剤成分及びより低い反応性の（ゆっくりとした）硬化剤成分との混合物であろう。もし、次の施与が、多分、物質の仕上がりを最適化するために、コーティング物質のためのゆっくりとした硬化速度を要求するなら、次いで、バインダーが、ゆっくりとした硬化剤とのみ混合されるであろう。本発明によれば、上記施与の全て（及び更に多くの他の施与）は、複数成分装置に充填されるところの同一の最初の成分を使用して達成されるであろう。該方法は、コーティング組成物の種々の混合物のために可能である故に、個々の成分を交換する必要がない。
【００２５】
本発明は、二つの類似の硬化剤を伴う共用のバインダーを使用して上記において説明されたけれども、本発明はそのような構成に限定されない。例えば、該方法はまた、共用の硬化剤及び二つの類似のバインダーを持つ系においても適用されるであろう。
【００２６】
最適な結果が、もし３成分法で得られるなら、該成分の効率的な混合を得るために必要な粘度における微小の相違がある。
【００２７】
更に、上記発明の新規性及び多様性は、通常上記の３成分法より一層進展する。本発明のこの方法はまた、例えば、４成分法において更なる成分の使用を含む。そのような４成分法において、二つの類似のバインダーが二つの類似の硬化剤と共に使用され得る。
【００２８】
好ましくは、共用成分の体積パーセントは、５〜９５％であり、より好ましくは１０〜９０％である。
【００２９】
本発明の方法において使用するためのコーティング組成物は、限定されるものではないが、次の官能基の組合わせ、即ち、アミン／イソシアネート、アミン／エポキシ／イソシアネート、アミン／エポキシ、ヒドロキシ／イソシアネート、エポキシ／酸無水物、メルカプタン／イソシアネート、メルカプタン／エポキシ、メルカプタン／エポキシ／アミン、不飽和基／メルカプタン、ヒドロキシ／イソシアネート／アミン、酸無水物／ヒドロキシ、アミン／酸無水物、不飽和基／アミン又はアルジミン、ケチミン若しくはオキサゾリンのようなブロックされたアミン、アセトアセテート／アミン又はアルジミン、ケチミン若しくはオキサゾリンのようなブロックされたアミンを含む組成物を含み得る。そのような官能基の組み合わせの触媒作用された反応は、コーティング物質の硬化を引起すところの架橋重合反応をもたらし得る。商業的に公知の系から従来の系までの範囲のそのような物質は、実際又は商業的使用のために余りに迅速に作用すると考えられていた。
【００３０】
本発明は更に、ヒドロキシイソシアネート反応に基づいて説明される。しかし、本発明はそれに限定されない。
【００３１】
類似のポリイソシアネート硬化剤の反応性は、α， α， α， α−テトラメチルｏ−、ｍ−、及びｐ−キシリレンジイソシアネート（ＴＭＸＤＩ）又はイソホロンジイソシアネート（ＩＰＤＩ）のような低反応性のイソシアナト基に基づくポリイソシアネートからヘキサンジイソシアネート（ＨＤＩ） に基づくポリイソシアネートのような幾分より高い反応性のポリイソシアネート又はトルエンジイソシアネート（ＴＤＩ）及びジフェニルメタン４，４−ジイソシアネート（ＭＤＩ） に基づくポリイソシアネートのような更により高い反応性のポリイソシアネートに変えることにより変化又は変性され得る。ポリイソシアネートの分子量及び／又は官能性が高くなればなるほど、それが使用される系はますます反応性が高くなるであろう。
【００３２】
ヒドロキシ官能性のバインダーに関して、これらの反応性は、第二級ヒドロキシル基の使用から第一級ヒドロキシル基の使用に変えることにより、又は存在するヒドロキシル基の量を増加し、それによりバインダーの官能性を増加することにより、又は分子量若しくはバインダーの剛性（Ｔｇ）を増加することにより変性され得る。該ヒドロキシ官能性のバインダーは、ポリエステルポリオール、ポリウレタンポリオール、又はポリアクリレートポリオールから選ばれ得る。
【００３３】
類似成分中の触媒量の変化はまた、夫々の類似成分の反応性を変化し得る。本発明において適用し得るポリウレタン樹脂系の触媒は、限定されるものではないが、ジブチルスズジラウレート、ジメチルスズジクロリド、ジオクチルスズジラウレート、及び１，４−ジアゾビシクロ（２．２．２）オクタンを含む。反応性は所望の水準に容易に調節され得る。
【００３４】
本発明は、プライマー、シーラー、サーフェーサー、タイコート、ベースコート、着色されたトップコート又はモノコート及びクリアコート目的又はこれらの組み合わせのための架橋系を施与するために使用され得る。
【００３５】
例えば、本発明は、ベースコートの上にクリアコート組成物を施与するために実行され得る。
【００３６】
同一のことが、サンディング目的のためのプライマー‐サーフェーサー及びウェットオンウェットアンダーコート目的のためのシーラーによりなされ得る。着色された最初の成分が、迅速乾燥サーフェーサー硬化剤と組み合わされることができて、より低い反応性のシーラー硬化剤との組み合わせの他に研削コーティングへの高い作り上げ容易性を与え、これは、より良好な流れ、及びサンディングなしにトップコーティングを可能にする均一かつ滑らかなコーティングを与える。
【００３７】
同一のことが着色されたプライマーにより実行され得る。自動車の仕上げ色に関しプライマーに色付けすることが自動車産業における傾向であると共に、着色され又は色付けされたプライマー系が自動車の再仕上げ市場にますます導入されつつある。３成分装置は、暗くシェードされたアンダーコートシェードから明るくシェードされたアンダーコートシェードへと向かうために使用され得る。
【００３８】
４成分系について、異なる反応性を有する二つの類似の硬化剤と共に異なるピグメントを持つ二つの共用成分（例えば、黒色バインダー及び白色バインダー）があり得、ここで、これらの異なる反応性は、共用のバインダーのいずれかと同一である。
【００３９】
本発明の方法は、任意の基材に適用され得る。該基材は、例えば、金属、例えば、鉄、鋼、及びアルミニウム、プラスチック、木、ガラス、合成物質、紙、皮、又は他のコーティング層であり得る。他のコーティング層は、本発明の方法を実行することにより施与され得、又はそれは異なって施与され得る。
【００４０】
硬化は好ましくは、環境温度条件、典型的には環境温度〜約７０℃（６０〜１６０°Ｆ）において実行されるけれども、本発明の方法により施与されたコーティング組成物の硬化は、当業者に公知の種々の条件下に実行され得る。
【００４１】
下記の実施例は例示であり、かついかなる方法においても本発明を限定するものではない。
【００４２】
【実施例】
実施例において挙げられた全ての製品は、Ａｋｚｏ  Ｎｏｂｅｌ  Ｃｏａｔｉｎｇｓ  Ｉｎｃ．から市販されている。
【００４３】
【実施例１】
種々の乾燥速度でのＰＵＲクリアコート
下記の三つの成分が製造された。
【００４４】
成分Ａ（１）は、アクリルポリオールバインダーに基づいたＡｕｔｏｃｌｅａｒ（商標）１の９０体積部とＡｕｔｏｃｒｙｌ（商標）Ｍｅｄｉｕｍ  Ｒｅｄｕｃｅｒの１０体積部より成る。Ａｕｔｏｃｌｅａｒ（商標）１はアクリルポリオールに基づいている。
【００４５】
成分Ｂ（１）、ゆっくりした硬化剤は、Ａｕｔｏｃｒｙｌ（商標）Ｈａｒｄｅｎｅｒの６０体積部とＡｕｔｏｃｒｙｌ（商標）Ｍｅｄｉｕｍ  Ｒｅｄｕｃｅｒの４０体積部より成る。Ａｕｔｏｃｒｙｌ（商標）Ｈａｒｄｅｎｅｒは、ＩＰＤＩとＨＤＩ三量体との混合物に基づいた市販のイソシアネート硬化剤である。
【００４６】
成分Ｃ（１）、速い硬化剤は、金属触媒を含むこと以外は同一のイソシアネート混合物に基づいたＡｕｔｏｃｒｙｌ（商標）Ｒａｐｉｄ  Ｈａｒｄｅｎｅｒの６０体積部とＡｕｔｏｃｒｙｌ（商標）Ｍｅｄｉｕｍ  Ｒｅｄｕｃｅｒの４０体積部より成る。
【００４７】
Ｇｒａｃｏ製のＶａｌｕｅ  Ｍｉｘ  複数成分装置を使用して、該複数装置の成分を変えることなしに、下記の表に示された種々の比率で上記の成分が混合され、そして直ちに基材に施与された。これらは下記の結果を与えた。
【００４８】
【表１】
2004531362.tif 000002
【００４９】
【実施例２】
乏しい空気流及び下流ドラフトスプレーブースのための種々の乾燥速度でのＰＵＲクリアコート
下記の成分が製造された。
【００５０】
成分Ａ（２）はＡｕｔｏｃｌｅａｒ（商標）１製品から成る。該製品は、混合比を変えることにより、乏しい空気流での環境並びに高空気流速でのスプレーブース（下流ドラフトスプレーブース）において使用され得る。
【００５１】
成分Ｂ（２）は、Ａｕｔｏｃｌｅａｒ（商標）１と同一のアクリルバインダー系に基づいたＡｕｔｏｃｌｅａｒ（商標）１  Ｒａｐｉｄから成るが、これは主要な相違としてより高い触媒含有量を持つ。
【００５２】
成分Ｃ（２）、硬化剤は、Ａｕｔｏｃｒｙｌ（商標）Ｈａｒｄｅｎｅｒ Ｒａｐｉｄの５０体積部とＡｕｔｏｃｒｙｌ（商標）Ｍｅｄｉｕｍ  Ｒｅｄｕｃｅｒの５０体積部より成る。
【００５３】
Ｇｒａｃｏ製のＶａｌｕｅ  Ｍｉｘ  複数成分装置を使用して、該複数装置の成分を変えることなしに、下記の表に示された種々の比率で上記の成分が混合され、そして直ちに基材に施与された。これらは下記の結果を与えた。
【００５４】
この実施例は、硬化速度の相違そして従って修理プロセスのための順応性が、成分の混合比を単に変化することにより得られ得ることを示している。
【００５５】
【表２】
2004531362.tif 000003
【００５６】
【実施例３】
サーフェーサー及びシーラー目的のためのＰＵＲプライマー
下記の三つの成分が製造された。
【００５７】
成分Ａ（３）：Ｃｏｌｏｒｂｕｉｌｄ（商標）
【００５８】
成分Ｂ（３）、サンディング硬化剤は、Ｃｏｌｏｒｂｕｉｌｄ（商標）Ｓｕｒｆａｃｅｒ  Ｈａｒｄｎｅｒの５０体積部とＣｏｌｏｒｂｕｉｌｄ（商標）Ｓｕｒｆａｃｅｒ  Ａｃｔｉｖａｔｏｒの５０体積部から成る。
【００５９】
成分Ｃ（３）、ウェットインウェット硬化剤は、Ｃｏｌｏｒｂｕｉｌｄ（商標）Ｓｅａｌｅｒ  Ｈａｒｄｎｅｒの５０体積部とＡｕｔｏｃｒｙｌ（商標）Ｍｅｄｉｕｍ  Ｒｅｄｕｃｅｒの３０体積部より成る。
【００６０】
Ｇｒａｃｏ製のＶａｌｕｅ  Ｍｉｘ  複数成分装置を使用して、該複数装置の成分を変えることなしに、下記の表に示された種々の比率で上記の成分が混合され、そして直ちに基材に施与された。これらは下記の結果を与えた。
【００６１】
【表３】
2004531362.tif 000004
【００６２】
【実施例４】
シェーディングを伴うＰＵＲプライマー及びサーフェーサー‐シーラー可能性
【００６３】
成分Ａ（４）： Ｃｏｌｏｒｂｕｉｌｄ（商標）Ｗｈｉｔｅ
成分Ｂ（４）： Ｃｏｌｏｒｂｕｉｌｄ（商標）Ｂｌａｃｋ
【００６４】
成分Ｃ（４）、サンディング硬化剤は、Ｃｏｌｏｒｂｕｉｌｄ（商標）Ｓｕｒｆａｃｅｒ  Ｈａｒｄｎｅｒの５０体積部とＣｏｌｏｒｂｕｉｌｄ（商標）Ｓｕｒｆａｃｅｒ Ａｃｔｉｖａｔｏｒの５０体積部より成る。
【００６５】
成分Ｄ（４）、ウェットインウェット硬化剤は、Ｃｏｌｏｒｂｕｉｌｄ（商標）Ｓｅａｌｅｒ  Ｈａｒｄｎｅｒの５０体積部とＡｕｔｏｃｒｙｌ（商標）Ｍｅｄｉｕｍ  Ｒｅｄｕｃｅｒの３０体積部より成る。
【００６６】
Ｇｒａｃｏ製のＶａｌｕｅ  Ｍｉｘ  複数成分装置を使用して、該複数装置の成分を変えることなしに、下記の表に示された種々の比率で上記の成分が混合され、そして直ちに基材に施与された。これらは下記の結果を与えた。
【００６７】
【表４】
2004531362.tif 000005
【国際公開パンフレット】
2004531362.tif 000006
2004531362.tif 000007
2004531362.tif 000008
2004531362.tif 000009
2004531362.tif 000010
2004531362.tif 000011
2004531362.tif 000012
2004531362.tif 000013
2004531362.tif 000014
2004531362.tif 000015
2004531362.tif 000016
2004531362.tif 000017
2004531362.tif 000018
2004531362.tif 000019
2004531362.tif 000020
2004531362.tif 000021
2004531362.tif 000022
2004531362.tif 000023
2004531362.tif 000024
2004531362.tif 000025
【国際公開パンフレット（コレクトバージョン）】
2004531362.tif 000026
【国際調査報告】
2004531362.tif 000027
2004531362.tif 000028